(57)【要約】【課題】本発明は、より容易に複数色の塗装を行うことができ、製造効率を良くすることができる外壁用役物の製造方法及び外壁用役物を提供することを目的とするものである。【解決手段】建築物の外観に現れる外壁用役物の化粧面をインクジェット印刷及びクリヤー塗料により塗装する。インクジェット印刷は、紫外線照射により硬化するＵＶインクを用いるとともに、外壁用役物の素材であり化粧面となる領域を含む平板状板材に対して行う。ＵＶインクは、被覆面積率９０％以下となるように化粧面に塗布されている。【選択図】図３
2014111885.tif 000002
【特許請求の範囲】
【請求項１】
建築物の外壁を構成するサイディング材間の隙間を覆う外壁用役物を製造するための外壁用役物の製造方法であって、
紫外線照射により硬化するＵＶインクを用いてのインクジェット印刷及びクリヤー塗料により、前記建築物の外観に現れる前記外壁用役物の化粧面を塗装することを含み、
前記インクジェット印刷において、被覆面積率９０％以下となるように前記化粧面に前記ＵＶインクを塗布する
ことを特徴とする外壁用役物の製造方法。
【請求項２】
前記インクジェット印刷は、前記外壁用役物の素材であり前記化粧面となる領域を含む平板状板材に対して行われることを特徴とする請求項１記載の外壁用役物の製造方法。
【請求項３】
前記インクジェット印刷を施した後に、前記平板状板材に対して張り出し加工を施す工程を含み、前記張り出し加工により前記平板状板材に形成される凹凸の深さが１．１ｍｍ以下とされている
ことを特徴とする請求項２記載の外壁用役物の製造方法。
【請求項４】
前記凹凸の深さが１ｍｍ以下とされていることを特徴とする請求項３記載の外壁用役物の製造方法。
【請求項５】
建築物の外壁を構成する金属サイディング間の隙間を覆う外壁用役物であって、紫外線照射により硬化するＵＶインクを用いてのインクジェット印刷及びクリヤー塗料により、前記建築物の外観に現れる化粧面が塗装されており、
前記ＵＶインクは、被覆面積率９０％以下となるように前記化粧面に塗布されている
ことを特徴とする外壁用役物。
【発明の詳細な説明】
【技術分野】
【０００１】
本発明は、建築物の外壁を構成するサイディング材間の隙間を覆う外壁用役物の製造方法及び外壁用役物に関する。
【背景技術】
【０００２】
一般に、建築躯体に複数のサイディング材（外壁材）を取付けることで、建築物の外壁を構成することが行われている。サイディング材間には、例えば出隅部、入隅部又は目地部等と呼ばれる空隙が形成される。このような隙間は、外壁用役物によって覆われる。なお、出隅部は建築物の突出した角に形成される隙間であり、入隅部は建築物の窪んだ角に形成される隙間であり、目地部は建築物の平らな壁面に形成される隙間である。
【０００３】
従来用いられていたこの種の外壁用役物の製造方法及び外壁用役物としては、例えば下記の特許文献１等に示されている構成を挙げることができる。すなわち、従来構成では、例えばフレキソ印刷機の版胴等の転写部材に塗料を付着させた後に、この転写部材を外壁用役物の化粧面に接触させることにより外壁用役物の化粧面に塗装を施している。
【先行技術文献】
【特許文献】
【０００４】
【特許文献１】特開２００６−３４７１５４号公報
【発明の概要】
【発明が解決しようとする課題】
【０００５】
上記のような従来構成では、塗料を付着させた転写部材により外壁用役物の化粧面に塗装を施すので、一回の塗装工程で複数色の塗装を行うことが難しく、製造効率が悪くなっている。
【０００６】
本発明は、上記のような課題を解決するためになされたものであり、その目的は、より容易に複数色の塗装を行うことができ、製造効率を良くすることができる外壁用役物の製造方法及び外壁用役物を提供することである。
【課題を解決するための手段】
【０００７】
本発明に係る外壁用役物の製造方法は、建築物の外壁を構成するサイディング材間の隙間を覆う外壁用役物を製造するための外壁用役物の製造方法であって、紫外線照射により硬化するＵＶインクを用いてのインクジェット印刷及びクリヤー塗料により、建築物の外観に現れる外壁用役物の化粧面を塗装することを含み、インクジェット印刷において、被覆面積率９０％以下となるように化粧面にＵＶインクを塗布するものである。
【０００８】
また、本発明に係る外壁用役物は、建築物の外壁を構成する金属サイディング間の隙間を覆う外壁用役物であって、紫外線照射により硬化するＵＶインクを用いてのインクジェット印刷及びクリヤー塗料により、建築物の外観に現れる化粧面が塗装されており、ＵＶインクは、被覆面積率９０％以下となるように化粧面に塗布されている。
【発明の効果】
【０００９】
本発明の外壁用役物の製造方法及び外壁用役物によれば、建築物の外観に現れる化粧面をインクジェット印刷により塗装するので、より容易に複数色の塗装を行うことができ、製造効率を良くすることができる。
【図面の簡単な説明】
【００１０】
【図１】本発明の実施の形態１による外壁用役物を示す斜視図である。
【図２】裏側から見たときの図１の外壁用役物を示す斜視図である。
【図３】図１及び図２の外壁用役物の製造方法を示すフローチャートである。
【発明を実施するための形態】
【００１１】
以下、本発明を実施するための形態について、図面を参照して説明する。
実施の形態１．
図１は、本発明の実施の形態１による外壁用役物５を示す斜視図である。図において、例えば家屋等の建築物の建築躯体１には、建築物の外方から見たときに長方形状の外形を有する複数枚のサイディング材２（外壁材）が取付けられている。各サイディング材２は、その長手方向が建築物の高さ方向に沿うように配置されている。図示はしないが、各サイディング材２の長手方向両端には、凹部及び凸部からなる接合部が設けられている。各サイディング材２は、それらの接合部が互いに接合されることにより建築物の高さ方向に沿って連結されている。建築物の突出する角においては、異なる壁面を構成するサイディング材２が出合うことにより、建築物の高さ方向に沿って長手状に延在された隙間（出隅部）が形成される。
【００１２】
建築躯体１には、隙間に対応する位置に基材３が固定されている。基材３には、隙間を覆うための複数の外壁用役物５が取付けられる。外壁用役物５は、建築物の外方から見たときに建築物の角を構成するものである。以下、建築物の外観に現れる外壁用役物５の表面を化粧面５ａと呼ぶ。サイディング材２の外面及び外壁用役物５の化粧面５ａには、凹凸（エンボス模様）が形成されている。また、サイディング材２の外面及び外壁用役物５の化粧面５ａには、意匠性及び耐食性を考慮して塗装が施されている。
【００１３】
次に、図２は、裏側から見たときの図１の外壁用役物５を示す斜視図である。図には、カバー材５０と芯材５１とを有している外壁用役物５の例を示している。カバー材５０は、前述のように外壁用役物５が基材３に取付けられた際に表側が建築物の外観に現れるものである。すなわち、図２には現れていないが、カバー材５０の表側に化粧面５ａ（図１参照）が設けられている。
【００１４】
カバー材５０は、建築物の角を構成するように全体として断面Ｌ字状に曲げられている（９０°曲げ）。また、カバー材５０の幅方向両端は、カバー材５０の素材である板材の端部が建築物の外観に現れることを避けるように折り返されている（１８０°曲げ）。さらに、カバー材５０の上端及び下端に設けられた挟持片５０ａは、芯材５１を挟持するように折り返されている（１８０°曲げ）。すなわち、外壁用役物５は、所定形状に切り出されたカバー材５０の素材に対して曲げ加工を施すことで構成されるものである。
【００１５】
芯材５１は、挟持片５０ａが折り返されることでカバー材５０の裏側に固定されたものである。芯材５１には断面三角形状の係合部５１ａが設けられており、この係合部５１ａが基材３に係合されることで外壁用役物５が基材３に取付けられる。なお、図２ではカバー材５０と芯材５１とが別体であるように示しているが、カバー材５０と芯材５１とは互いに一体に形成されていてもよい。所定形状の１枚の板材に曲げ加工を施すことで、図２に示すカバー材５０及び芯材５１の両方の機能を有するものを構成してもよい。
【００１６】
次に、図３は、図１及び図２の外壁用役物５の製造方法を示すフローチャートである。図１及び図２の外壁用役物５を製造する場合、まず、カバー材５０（外壁用役物５）の素材であり、化粧面５ａとなる領域を含む平板状板材を準備する（ステップＳ１）。本実施の形態では、平板状板材は、曲げ加工前のカバー材５０を切り出す前のより大きな板材とする。しかしながら、平板状板材は、所定形状に切り出された曲げ加工前のカバー材５０であってもよい。平板状板材としては、塗装溶融Ｚｎ系めっき鋼板、塗装ステンレス鋼板、塗装Ａｌ板、塗装Ｚｎめっきステンレス鋼板、塗装溶融Ａｌめっき鋼板、塗装Ａｌめっきステンレス鋼板のうちのいずれかを用いる。
【００１７】
その次に、インクジェット印刷により平板状板材の表面を塗装する（ステップＳ２）。上述のように平板状板材が化粧面５ａとなる領域を含むので、この工程により外壁用役物５の化粧面５ａがインクジェット印刷で塗装されることになる。インクジェット印刷とは、印刷ヘッドから平板状板材の表面に微小な粒状の塗料（インク）を吹き付ける方式の印刷である。印刷ヘッドは、平板状板材の幅方向に沿って移動可能なものであってもよいし、平板状板材の幅方向に沿って延在されたライン状のものであってもよい。求められる意匠に応じた任意の色数の塗料を１回の塗装工程で平板状板材の表面に吹き付けることができる。
【００１８】
このインクジェット印刷では、主溶媒として水を含む水系インクを平板状板材の表面（化粧面５ａ）に塗布することもできる。しかしながら、紫外線照射により硬化するＵＶインクを平板状板材の表面（化粧面５ａ）に塗布することが好ましい。ＵＶインクを塗布する場合、ＵＶインクを平板状板材の表面に付着させた後に、平板状板材の表面に紫外線を照射してＵＶインクを硬化させる。インクジェット印刷では、インクジェットノズルから吐出されたインキが微小な点状にドット印刷される。ＵＶインクは、紫外線照射による硬化が非常に短時間であるため平板状板材の表面に点状に配置でき、近隣に塗布されたインクが混じることを防止でき、より鮮明な意匠を実現できる。また、ＵＶインクを用いることで、平板状板材の表面に点状にインクを配置でき、後の曲げ加工においてインクに負荷がかかったとしてもインク面の剥離及びクラックの伝播を防止できる。なお、水系インクの場合、乾燥により水分が蒸発されるまでに時間を要し、インクが濡れ広がってしまい、近接したインク同士が混じってしまう。インクの混じりを軽減するためにはインクの吐出量を少なくすればよいが、この場合は色が薄くなり意匠性が劣ってくる。
【００１９】
インクジェット印刷におけるＵＶインクの被覆面積率は、９０％以下とする。被覆面積率を９０％以下とする理由は後に説明する。被覆面積率とは、単位面積当りのインクの塗布面積である。
【００２０】
次に、インクジェット印刷された平板状板材にクリヤー塗装を施す（ステップＳ３）。クリヤー塗装の目的は印刷面の保護である。耐傷付き性、潤滑性や耐食性の向上、紫外線吸収や遮蔽による印刷面の耐候性向上など目的に応じて任意のクリヤー塗膜組成と膜厚が選択できる。塗布方法としては、ロールコート、スプレー、印刷、バーコートなど均一に被覆できる方法が選択できる。
【００２１】
その次に、外壁用役物５の完成に必要とする成型加工（ステップＳ４）を行う。成型加工では、平板状板材から所定形状の板材（曲げ加工前のカバー材５０）を切り出すとともに、外壁用役物５の化粧面５ａに凹凸（エンボス）模様を付与するための加工を施す。この凹凸加工はエンボスロールやプレス金型による張り出し成型などを行えばよいが、張り出し加工により平板状板材に形成される凹凸の深さは１．１ｍｍ、好ましくは１ｍｍ以下とする。その理由は、外壁用役物５を構成するように曲げ加工を行う際に外壁用役物５の素材表面に塗布されたインクおよびクリヤー塗膜に過度の負荷がかかることを防止でき、インク面やクリヤー塗膜面の割れを防止できる。従って、インク面やクリヤー塗膜面が割れて意匠性及び耐食性が悪化することを防止できる。図１及び図２に示す外壁用役物５の場合、その板材に曲げ加工を施して外壁用役物５を完成させる。
【００２２】
次に、凹凸の深さを１．１ｍｍ、好ましくは１ｍｍ以下とする理由及び被覆面積率を９０％以下とする理由を説明する。本発明者らは、印刷塗装方式、インクの系、張り出し加工の凹凸深さ、インクの被覆面積率を変更して、外壁用役物の試作を行った。そして、試作品の曲げ加工部における耐食性及びインクの密着性の調査を行うとともに、試作品の意匠性の調査を行った。その結果を下記の表１に示す。
【表１】
2014111885.tif 000003
【００２３】
なお、耐食性は、塩水噴霧試験３０００時間後に白錆の発生の程度を目視で評価した。◎は白錆発生が無かったことを示し、○は僅かに白錆が発生したことを示し、△は白錆がほぼ全面に発生したことを示し、×は白錆が著しく発生したことを示している。なお、白錆が著しく発生した×の評価以外、すなわち、評価△以上は実用上問題がないことから合格レベルとした。
密着性は、インク塗装面に貼り付けたセロハンテープを引きはがした際のインクの剥離状態で評価した。◎は剥離が無かったことを示し、○は僅かに剥離が発生したことを示し、△は５０％程度の剥離が発生したことを示し、×は剥離が著しく発生したことを示している。なお、剥離が著しく発生した×の評価以外、すなわち、評価△以上は実用上問題がないことから合格レベルとした。
意匠性は、目視により立体感や色の濃さ、張り出し加工部との同調性、及び高級感を総合的に評価した。◎は非常に優れていることを示し、○は優れていることを示し、△は劣っていることを示し、×は著しく劣っていることを示している。なお、意匠性が著しく劣る×の評価以外、すなわち、評価△以上は実用上問題がないことから合格レベルとした。
【００２４】
表１において実施例として示しているように、凹凸の深さを１．１ｍｍ、とすることで、曲げ加工部の耐食性及びインク及びクリヤーの密着性を良好にすることができることが確認できた。特に、凹凸の深さを１ｍｍ以下とすることで、曲げ加工部の耐食性及びインク及びクリヤーの密着性をより良好にすることができることが確認できた。一方で、比較例として示しているように、凹凸の深さを１．１ｍｍよりも大きくした場合、曲げ加工部の耐食性及びインク及びクリヤーの密着性が劣ることが確認された。これは、凹凸の深さを１．１ｍｍよりも大きくした場合、塗装面に大きな負荷が発生するためと考えられる。すなわち、凹凸の深さを１．１ｍｍ以下とするのは、曲げ加工部の耐食性及びインク及びクリヤー塗膜の密着性を良好にするためである。
【００２５】
また、表１において実施例として示しているように、インクの被覆面積率を９０％以下とした場合、曲げ加工部の耐食性及びインクの密着性を良好にすることができることが確認できた。一方で、比較例として示しているように、インクの被覆面積率を９０％よりも大きくした場合、曲げ加工部の耐食性及びインクの密着性が劣ることが確認された。すなわち、インクの被覆面積率を９０％以下とすることも、曲げ加工部の耐食性及びインクの密着性を良好にするためである。
【００２６】
従来方法で用いられていたフレキソ印刷、グラビアオフセット印刷、及びロール印刷の場合、インク層は連続膜となり後の曲げ加工においてインクに負荷がかかりインク面の剥離及びクラックの伝播を生じる。インクジェット印刷の場合においても、インクの被覆面積率を９０％よりも大きくした場合、実質的に連続膜となったため、加工密着性が悪くなったと考えられる。
【００２７】
このような外壁用役物５の製造方法及び外壁用役物５では、建築物の外観に現れる化粧面５ａをインクジェット印刷により塗装するので、１回の塗装工程により、化粧面５ａの意匠に応じた任意の色数での塗装を容易に行うことができる。これにより、より容易に複数色の塗装を行うことができ、製造効率を良くすることができる。
【００２８】
また、インクジェット印刷は、外壁用役物５の素材であり化粧面５ａとなる領域を含む平板状板材に対して行われるので、図１及び図２に示すように外壁用役物５を構成した後に塗装を行う場合に比べて、短時間でより広い面積の塗装を行うことができ、製造効率をさらに良くすることができる。
【００２９】
さらにまた、張り出し加工により平板状板材に形成される凹凸の深さが１．１ｍｍ以下とされているので、外壁用役物５を構成するように曲げ加工を行う際に外壁用役物５の素材表面に塗布されたインク及びクリヤー塗膜に過度の負荷がかかることを防止でき、インク面及びクリヤー塗膜面の割れを防止できる。従って、インク面及びクリヤー塗膜面が割れて意匠性及び耐食性が悪化することを防止できる。
【００３０】
また、インクジェット印刷において、紫外線照射により硬化するＵＶインクを化粧面５ａに被覆面積率９０％以下となるように塗布するので、近隣に塗布された異なる色のインクが混じることを防止でき、より鮮明な意匠を実現できる。また、インクが連続膜を形成することを回避でき、曲げ加工においてインクに負荷がかかったとしてもインク面の割れの伝播を防止できる。
【００３１】
なお、実施の形態では、インクジェット印刷を施した後に平板状板材に対して張り出し加工を行うように説明したが、この張り出し加工を省略し、インクジェット印刷のみで化粧面に凹凸感を表現してもよい。但し、張り出し加工により化粧面に凹凸を設けることで、光の反射率を低くでき、意匠性を向上させることができる。
【００３２】
また、実施の形態では、建築物の突出する角における隙間（出隅部）を塞ぐように外壁用役物５が構成されていると説明したが、外壁用役物は、建築物の窪んだ角及び建築物の平らな壁面に形成される隙間（入隅部及び目地部）を塞ぐように構成することもできる。
【符号の説明】
【００３３】
２  サイディング材
５  外壁用役物
５ａ  化粧面
【図１】
2014111885.tif 000004
【図２】
2014111885.tif 000005
【図３】
2014111885.tif 000006